FR 3030268 A1 20160624 FR 1463082 A 20141222 La présente invention concerne une dispersion de particules de polymère dispersées dans un milieu non aqueux, ainsi qu'une composition cosmétique comprenant une telle dispersion. Il est connu d'utiliser en cosmétique des dispersions de particules de polymère, dans des milieux organiques tels que des huiles hydrocarbonées comme dess hydrocarbures. Les polymères sont notamment utilisés comme agent filmogène dans des produits de maquillage tels que des mascaras, des eye-liners, des ombres à paupières ou des rouges à lèvres. Le document EP-A-749747 décrit dans les exemples des dispersions dans des huiles hydrocarbonées (huile de parrafine, isododécane) de polymères acryliques stabilisés avec des copolymères dibloc polystyrène/copoly(éthylène-propylène). Toutefois, lorsque la teneur en matière sèche (polymère + stabilisant) dépasse les 25 % en poids, la dispersion devient alors trop visqueuse, engendrant ainsi des difficultés de formulation dans les produits cosmétiques en raison d'une modi- fication importante de la viscosité de la composition finale de ces produits. En outre, le film obtenu après application de la dispersion sur la peau est peu brillant. Le document WO-A-2010/046229 décrit des dispersions dans l'isododécane de polymères acryliques stabilisés avec des polymères stabilisants séquences, no- tamment tribloc, de monomères acryliques. Dans les exemples, selon l'exemple 1A, le polymère stabilisant est préparé par polymérisation radicalaire contrôlée par transfert de chaine réversible. Cette méthode de polymérisation est difficile à réaliser au stade industriel car elle nécessite un nombre important d'étapes intermédiaires de purification pour obtenir la dispersion finale de polymère. Par ailleurs, les dispersions de polymères acryliques dans l'isododécane peuvent présenter des problèmes de compatibilité avec des huiles siliconées engendrant un déphasage de la dispersion. Un besoin existe donc de disposer de dispersion stable de polymère acrylique stabilisé en milieu non aqueux comprenant une huile hydrocarbonée, facile à fa- briquer industriellement, et permettant d'obtenir un film présentant de bonnes propriétés cosmétiques, notamment une bonne brillance, et étant également compatible avec les huiles siliconées. La demanderesse a découvert que de nouvelles dispersions de particules de po- lymère de (méth)acrylate d'alkyle en C1-C4 stabilisées par un agent stabilisant particulier à base de polymère d'acrylate d'alkyle en C8-C22 , le polymère et/ou le stabilisant comprenant un macromonomère silicone particulier, dans une huile hydrocarbonée présentent de bonne propriété de stabilité, notamment après un stockage de 7 jours à la température ambiante (25 °C), sont faciles à fabriquer industriellement sans utiliser un grand nombre d'étapes de synthèse et permettent également d'obtenir un film après application sur un support présentant de bonnes propriétés cosmétiques en particulier une bonne brillance et une bonne résistance aux huiles. Ces dispersions présentent également une bonne compati- bilité avec les huiles siliconées, en particulier lorsque le milieu de dispersion comprend jusqu'à 25 % en poids d'huile siliconée, par rapport au poids total d'huiles présentent dans la dispersion. Un objet de la présente invention est donc une dispersion de particules d'au moins un polymère stabilisées par un agent stabilisant dans un milieu non aqueux contenant au moins une huile hydrocarbonée, le polymère des particules étant un polymère de (méth)acrylate d'alkyle en C1-C4 et éventuellement d'un macromonomère silicone (I) tel que défini ci après ; l'agent stabilisant étant un polymère comprenant de 50 à 100 % en poids d'acrylate d'alkyle en C8-C22 , de 0 à 50 % en poids de (méth)acrylate d'alkyle en C1-C4 et éventuellement de macronomère silicone (I) tel que défini ci-après, par rapport au poids total du stabilisant, le stabilisant et/ou le polymère des particules comprenant au moins le macromonomère silicone (I), et : (i) lorsque le stabilisant comprend le macromonomère silicone (I), le macromo- nomère est présent dans le stabilisant en une teneur inférieure ou égale à 5,5 % en poids, par rapport au poids total de l'ensemble stabilisant + polymère des particules; le polymère des particules comprenant éventuellement ledit macromonomère silicone (I) en une teneur inférieure ou égale à 28 % en poids, par rapport au poids total de l'ensemble stabilisant + polymère des particules ; (ii) lorsque le polymère des particules comprend le macromonomère silicone (I) et que le stabilisant ne comprend pas de macromonomère silicone (I), le macromonomère est présent en une teneur inférieure ou égale à 18 % en poids, par rapport au poids total de l'ensemble stabilisant + polymère des particules. La présence du macromonomère silicone (I) dans le stabilisant et/ou le polymère des particules permet d'obtenir une dispersion de polymère stable, notamment après un stockage de 7 jours à la température ambiante (25 °C). Un autre objet de l'invention est une composition comprenant, dans un milieu physiologiquement acceptable, une dispersion de particules de polymère telle que définie précédemment. L'invention a également pour objet un procédé cosmétique non thérapeutique de traitement des matières kératiniques, comprenant l'application sur les matières kératiniques d'une composition telle que définie précédemment. Le procédé de traitement est en particulier un procédé de soin ou de maquillage des matières kératiniques. Les dispersions selon l'invention sont donc constituées de particules, générale- ment sphériques, d'au moins un polymère dans un milieu non aqueux. Le polymère des particules est un polymère de (méth)acrylate d'alkyle en C1-C4. Les monomères de (méth)acrylate d'alkyle en C1-C4 peuvent être choisis parmi le (méth)acrylate de méthyle, le (méth)acrylate d'éthyle, le (méth)acrylate de n- propyle, le (méth)acrylate d'isopropyle, le (méth)acrylate de n-butyle, le (méth)acrylate de tertio-butyle. Avantageusement, on utilise un monomère d'acrylate d'alkyle en C1-C4. Préférentiellement, le polymère des particules est un polymère d'acrylate de méthyle et/ou, d'acrylate d'éthyle. Le polymère des particules et/ou l'agent stabilisant peut comprendre un macromonomère polydiméthylsiloxane à groupement terminal mono(macryloyloxy ou monométhacryloyloxy de formule (I) (appelé par la suite macromonomère silico- ne) suivante - R8 H C -0- SI 0 Si -O 0 CH3 OH., dans laquelle : - R8 désigne un atome d'hydrogène ou un groupement méthyle; de préférence 15 méthyle; - R9 désigne un groupe hydrocarboné divalent, linéaire ou ramifié, de préférence linéaire, ayant de 1 à 10 atomes de carbone, de préférence ayant de 2 à 4 atomes de carbone, et contenant éventuellement une ou deux liaisons éther -0- ; de préférence un groupe éthylène, propylène ou butylène; 20 - R10 désigne un groupe alkyle linéaire ou ramifié, ayant de 1 à 10 atomes de carbone, notamment de 2 à 8 atomes de carbone; de préférence méthyle, éthyle, propyle, butyle ou pentyle; - n désigne un nombre entier allant de 1 à 300, de préférence allant de 3 à 200, et préférentiellement allant de 5 à 100. 25 On peut en particulier utiliser les monométhacryloyloxypropyl polydiméthylsiloxanes tels que ceux commercialisés sous les dénominations MCR-M07, MCRM17, MCR-M11, MCR-M22 par Gelest Inc ou X-22-2475, X-22-2426, X-22- 174DX par Shin Etsu. 30 Le polymère des particules peut comprendre en outre un monomère acide à insaturation éthylénique ou de leur anhydride, notamment choisi parmi les monomères acides à insaturation éthylénique comprenant au moins une fonction acide carboxylique, phosphorique ou sulfonique, tel que l'acide crotonique, l'acide itaco- 35 nique, l'acide fumarique, l'acide maléïque, l'anhydride maléïque, l'acide sty- rènesulfonique, l'acide vinylbenzoïque, l'acide vinylphosphorique, l'acide acrylique, l'acide méthacrylique, l'acide acrylamidopropanesulfonique, l'acide acrylamidoglycolique, et leurs sels. De préférence, le monomère acide à insaturation éthylénique est choisi parmi l'acide (méth)acrylique, l'acide maléique et l'anhydride maléique. Les sels peuvent être choisis parmi les sels de métal alcalin, par exemple sodium, potassium ; les sels de métal alcalino-terreux, par exemple calcium, magnésium, strontium, les sels métalliques, par exemple zinc, aluminium, manganèse, cuivre ; les sels d'ammonium de formule NH4; les sels d'ammonium quaternaires ; les sels d'amines organiques, comme par exemple les sels de méthylamine, de diméthylamine, de triméthylamine, de triéthylamine, d'éthylamine, de 2- hydroxyéthylamine, de bis-(2-hydroxyéthyl)amine, de la tri-(2- hydroxyéthyl)amine ; les sels de lysine, d'arginine. Le polymère des particules peut ainsi comprendre, ou consiste essentiellement en, de 62 à 100 % en poids, de (méth)acrylate d'alkyle en C1-C4 et de 0 à 38 % en poids du macromonomère silicone (I) et de 0 à 20 % en poids de monomère acide à insaturation éthylénique, par rapport au poids total du polymère. Selon un premier mode de réalisation de l'invention, le polymère consiste essentiellement en un polymère d'un ou plusieurs monomères de (méth)acrylate d'alkyle en C1-C4. Selon un deuxième mode de réalisation de l'invention, le polymère consiste essentiellement en un copolymère de (méth)acrylate C1-C4 et d'acide (méth)acrylique ou d'anhydride maléique. Selon un troisième mode de réalisation, le polymère consiste essentiellement en 25 un copolymère de (méth)acrylate C1-C4 et de macromonomère silicone (I). Selon un quatrième mode de réalisation de l'invention, le polymère consiste essentiellement en un copolymère de (méth)acrylate C1-C4 , d'acide (méth)acrylique ou d'anhydride maléique et de macromonomère silicone (I). 30 Le polymère des particules peut être choisi parmi : les homopolymères d'acrylate de méthyle les copolymères acrylate de méthyle/macromonomère silicone (I) les homopolymères d'acrylate d'éthyle les copolymères acrylate d'éthyle/macromonomère silicone (I) 35 les copolymères acrylate de méthyle/acrylate d'éthyle les copolymères acrylate de méthyle/acrylate d'éthyle/macromonomère silicone (I) les copolymères acrylate de méthyle/acrylate d'éthyle/acide acrylique les copolymères acrylate de méthyle/acrylate d'éthyle/acide acrylique/macromonomère silicone (I) 40 les copolymères acrylate de méthyle/acrylate d'éthyle/anhydride maléique les copolymères acrylate de méthyle/acrylate d'éthyle/anhydride maléique/macromonomère silicone (I) les copolymères acrylate de méthyle/acide acrylique les copolymères acrylate de méthyle/acide acrylique/macromonomère silicone (I) les copolymères acrylate d'éthyle/acide acrylique les copolymères acrylate d'éthyle/acide acrylique/macromonomère silicone (I) les copolymères acrylate de méthyle/anhydride maléique les copolymères acrylate de méthyle/anhydride maléique/macromonomère silico- né (I) les copolymères acrylate d'éthyle/anhydride maléique/macromonomère silicone (I) les copolymères acrylate d'éthyle/anhydride maléique ; et de préférence parmi : les copolymères acrylate de méthyle/acrylate les copolymères acrylate de méthyle/acrylate d'éthyle/macromonomère silicone (I) les copolymères acrylate de méthyle/acrylate d'éthyle/acide acrylique. Avantageusement, le polymère des particles est un polymère non réticulé. Le polymère des particules de la dispersion a de préférence un poids moléculaire moyen en nombre allant de 2000 à 10000000, de préférence allant de 150 000 à 500 000. Le polymère des particules peut être présent dans la dispersion en une teneur allant de 20 % à 60 % en poids, par rapport au poids total de la dispersion. L'agent stabilisant est un polymère comprenant de 50 à 100 % en poids, de préférence de 60 à 95 % en poids, d'acrylate d'alkyle en C8-C22 , de 0 à 50 % en poids, de préférence de 5 à 40 % en poids, de (méth)acrylate d'alkyle en C1-C4 et éventuellement le macronomère silicone (I) tel que décrit précédemment. L'agent stabilisant est de préférence un polymère statistique. L'acrylate d'alkyle en C8-C22 peut comprendre un groupe alkyle linéaire, ramifié ou cyclique comme par exemple un groupe 2-éthyle hexyle, isobornyle, lauryle, béhényle ou stéaryle. De préférence, on utilise l'acrylate d'isobornyle et l'acrylate de 2-éthylhexyle. Préférentiellement, on utilise d'acrylate d'isobornyle. Avantageusement, l'agent stabilisant est choisi parmi : les homopolymères d'acrylate de 2-éthyl hexyle les homopolymères d'acrylate d'isobornyle les copolymères d'acrylate d'isobornyle/acrylate de méthyle les copolymères d'acrylate 2-éthyl hexyle /acrylate de méthyle les copolymères d'acrylate d'isobornyle/acrylate de méthyle/acrylate d'éthyle les copolymères d'acrylate de 2-éthyl hexyle/acrylate de méthyle/acrylate d'éthyle les copolymères d'acrylate d'isobornyle/acrylate de méthyle/acrylate d'éthyle/ macromonomère silicone (I) les copolymères d'acrylate de 2-éthylhexyle/acrylate de méthyle/acrylate d'éthyle/ macromonomère silicone (I). Le polymère stabilisant a de préférence un poids moléculaire moyen en nombre 5 allant de 10 000 à 400 000 , de préférence allant de 20 000 à 200 000. Le stabilisant est en contact avec la surface des particules de polymère et permet ainsi de stabiliser ces particules en surface pour le maintien de ces particles en dispersion dans le milieu non aqueux de la dispersion. Ainsi, les particules de po- 10 lymère sont stabilisées en surface par l'agent stabilisant. Le stabilisant est un po- lymère distinct du polymère des particules : le stabilisant ne forme pas de liaison covalente avec le polymère des particules. Selon un premier mode de réalisation selon l'invention, le macromonomère sili- 15 cone (I) est présent dans le stabilisant de la dispersion ; il n'est pas présent dans le polymère des particules. Le macromonomère silicone (I) est présent dans le stabilisant en une teneur inférieure ou égale à 5,5 % en poids, notamment allant de 0,1 à 5,5 % en poids, par rapport au poids total de l'ensemble stabilisant + polymère des particules. En par- 20 ticulier, le macromonomère silicone (I) peut être présent dans le stabilisant en une teneur allant de 0,1 à 35 % en poids, par rapport au poids total du stabilisant. Avantageusement, l'ensemble stabilisant + polymère des particules présents dans la dispersion comprend de 5 à 50 % en poids d'acrylate d'alkyle en C8-C22 polymérisé, de 44,5 à 89,5 % en poids de (méth)acrylate d'alkyle en C1-C4 polyméri- 25 sé et de 0,1 à 5,5 % en poids de macromonomère silicone (I), par rapport au poids total de l'ensemble stabilisant + polymère des particules. Préférentiellement, l'ensemble stabilisant + polymère des particules présent dans la dispersion comprend de 6 à 30 % en poids d'acrylate d'alkyle en C8-C22 polymérisé et de 64,5 à 93,9 % en poids de (méth)acrylate d'alkyle en C1-C4 polymé- 30 risé et de 0,1 à 5,5 % en poids de macromonomère silicone (I), par rapport au poids total de l'ensemble stabilisant + polymère des particules. Selon un deuxième mode de réalisation selon l'invention, le macromonomère silicone (I) est présent dans le stabilisant de la dispersion et dans le polymère des 35 particules. Le macromonomère silicone (I) est présent dans le stabilisant en une teneur inférieure ou égale à 5,5 % en poids, notamment allant de 0,1 à 5,5 % en poids, par rapport au poids total de l'ensemble stabilisant + polymère des particules ; et il est présent dans le polymère des particules en une teneur inférieure ou égale à 28 % 40 en poids, notamment allant de 0,1 à 28 % en poids, par rapport au poids total de l'ensemble stabilisant + polymère des particules. En particulier, le macromonomère silicone (I) peut être présent dans le stabilisant en une teneur allant de 0,1 à 35 % en poids, par rapport au poids total du stabili- sant ; et il peut être présent dans le polymère des particules en une teneur allant de 0,1 à 38 % en poids, par rapport au poids total du polymère des particules. Avantageusement, l'ensemble stabilisant + polymère des particules présents dans la dispersion comprend de 5 à 50 % en poids d'acrylate d'alkyle en C8-C22 PolY- mérisé, de 16,5 à 94,9 % en poids de (méth)acrylate d'alkyle en C1-C4 polyméri- sé et de 0,1 à 33,5 % en poids de macromonomère silicone (I) , par rapport au poids total de l'ensemble stabilisant + polymère des particules. Préférentiellement, l'ensemble stabilisant + polymère des particules présent dans la dispersion comprend de 6 à 30 % en poids d'acrylate d'alkyle en C8-C22 PolY- mérisé et de 36,5 à 93,9 % en poids de (méth)acrylate d'alkyle en C1-C4 polymé- risé et de 0,1 à 33,5 % en poids de macromonomère silicone (I), par rapport au poids total de l'ensemble stabilisant + polymère des particules. Selon un troisième mode de réalisation selon l'invention, le macromonomère sili- cone (I) est présent dans le polymère des particules de la dispersion ; il n'est pas présent dans le stabilisant. Le macromonomère silicone (I) est présent dans le polymère des particules en une teneur inférieure ou égale à 18 % en poids, notamment allant de 0,1 à 18 % en poids, par rapport au poids total de l'ensemble stabilisant + polymère des par- ticules. Avantageusement, le macromonomère silicone (I) est présent en une te- neur allant de 0,1 à 25 % en poids, par rapport au poids total du polymère des particules. Avantageusement, l'ensemble stabilisant + polymère des particules présents dans la dispersion comprend de 5 à 50 % en poids d'acrylate d'alkyle en C8-C22 PolY- mérisé, de 32 à 94,9 % en poids de (méth)acrylate d'alkyle en C1-C4 polymérisé et de 0,1 à 18 % en poids de macromonomère silicone (I), par rapport au poids total de l'ensemble stabilisant + polymère des particules. Préférentiellement, l'ensemble stabilisant + polymère des particules présent dans la dispersion comprend de 6 à 30 % en poids d'acrylate d'alkyle en C8-C22 PolY- mérisé et de 52 à 93,9 % en poids de (méth)acrylate d'alkyle en C1-C4 polyméri- sé et de 0,1 à 18 % en poids de macromonomère silicone (I), par rapport au poids total de l'ensemble stabilisant + polymère des particules. Le milieu huileux de la dispersion de polymère comprend une huile hydrocarbo- née. L'huile hydrocarbonée est une huile liquide à température ambiante (25 °C). Par huile hydrocarbonée, on entend une huile formée essentiellement, voire constituée, d'atomes de carbone et d'hydrogène, et éventuellement d'atomes d'oxy- gène, d'azote, et ne contenant pas d'atome de silicium ou de fluor. Elle peut con- tenir des groupes alcool, ester, éther, acide carboxylique, amine et/ou amide. L'huile hydrocarbonée peut être choisie parmi : les huiles hydrocarbonées ayant de 8 à 16 atomes de carbone, et notamment : - les alcanes ramifiés en C8-C16 comme les isoalcanes en C8-C16 d'origine pétrolière (appelées aussi isoparaffines) comme l'isododécane (encore appelé 2,2,4,4,6-pentaméthylheptane), l'isodécane, l'isohexadécane, et par exemple les huiles vendues sous les noms commerciaux d'Isopars' ou de Permetyls, - les alcanes linéaires, par exemple tels que le n-dodécane (C12) et le ntétradécane (C14) vendus par Sasol respectivement sous les références PARAFOL 12-97 et PARAFOL 14-97, ainsi que leurs mélanges, le mélange undécane-tridécane, les mélanges de n-undécane (C11) et de n-tridécane (C13) obtenus aux exemples 1 et 2 de la demande W02008/155059 de la Société Cognis, et leurs mélanges. les esters à chaîne courte (ayant de 3 à 8 atomes de carbone au total) tels que l'acétate d'éthyle, l'acétate de méthyle, l'acétate de propyle, l'acétate de n-butyle - les huiles hydrocarbonées d'origine végétale telles que les triglycérides constitués d'esters d'acides gras et de glycérol dont les acides gras peuvent avoir des longueurs de chaînes variées de C4 à C24, ces dernières pouvant être linéaires ou ramifiées, saturées ou insaturées ; ces huiles sont notamment des triglycérides d'acide heptanoïque ou d'acide octanoïque, ou bien encore les huiles de germe de blé, de tournesol, de pépins de raisin, de sésame, de maïs, d'abricot, de ricin, de karité, d'avocat, d'olive, de soja, d'amande douce, de palme, de colza, de coton, de noisette, de macadamia, de jojoba, de luzerne, de pavot, de potimarron, de sésame, de courge, de colza, de cassis, d'onagre, de millet, d'orge, de quinoa, de seigle, de carthame, de bancoulier, de passiflore, de rosier muscat ; le beurre de karité ; ou encore les triglycérides des acides caprylique/caprique comme ceux vendus par la société Stéarineries Dubois ou ceux vendus sous les dénominations Miglyol 810®, 812® et 818® par la société Dynamit Nobel, - les éthers de synthèse ayant de 10 à 40 atomes de carbone ; - les hydrocarbures linéaires ou ramifiés, d'origine minérale ou synthétique tels que la vaseline, les polydécènes, le polyisobutène hydrogéné tel que le Parleam ®, le squalane , les huiles de paraffine, et leurs mélanges, - les esters de synthèse comme les huiles de formule R1COOR2 dans laquelle R1 représente le reste d'un acide gras linéaire ou ramifié comportant de 1 à 40 atomes de carbone et R2 représente une chaîne hydrocarbonée notamment rami- fiée contenant de 1 à 40 atomes de carbone à condition que R1 + R2 soit 10, comme par exemple l'huile de Purcellin (octanoate de cétostéaryle), le myristate d'isopropyle, le palmitate d'isopropyle, les benzoates d'alcools en C12 à C15, le laurate d'hexyle, l'adipate de diisopropyle, l'isononanoate d'isononyle, le palmitate de 2-éthyl-hexyle, l'isostéarate d'isostéaryle, le laurate de 2-hexyl-décyle, le palmitate de 2-octyl-décyle, le myristate de 2-octyl-dodécyle, des heptanoates, octanoates, décanoates ou ricinoléates d'alcools ou de polyalcools comme le dioctanoate de propylène glycol ; les esters hydroxyles comme le lactate d'isos- téaryle, le malate de di-isostéaryle, le lactate de 2-octyl-dodécyle ; les esters de polyols et les esters du pentaérythritol, - les alcools gras liquides à température ambiante à chaîne carbonée ramifiée 10 et/ou insaturée ayant de 12 à 26 atomes de carbone comme l'octyl dodécanol, l'alcool isostéarylique, l'alcool oléique, le 2-hexyldécanol, le 2-butyloctanol, et le 2-undécylpentadécanol. Avantageusement, l'huile hydrocarbonée est apolaire (donc formée uniquement 15 d'atomes de carbone et d'hydrogène). L'huile hydrocarbonée est de préférence choisie parmi les huiles hydrocarbonées ayant de 8 à 16 atomes de carbone, en particulier les huiles apolaire, décrites précédemment. 20 Préférentiellement, l'huile hydrocarbonée est l'isododécane. Les particules de polymère de la dispersion ont de préférence une taille moyenne, notamment en nombre, allant de 50 à 500 nm, notamment allant de 75 à 400 nm, 25 et mieux allant de 100 à 250 nm. D'une manière générale, la dispersion selon l'invention peut être préparée de la manière suivante, donnée à titre d'exemple. La polymérisation peut être effectuée en dispersion, c'est-à-dire par précipitation 30 du polymère en cours de formation, avec protection des particules formées avec un stabilisant. Dans une première étape, on prépare le polymère stabilisant en mélangeant le ou les monomères constituant le polymère stabilisant, avec un amorceur radicalaire, dans un solvant appelé solvant de synthèse, et en polymérisant ces monomères. 35 Dans une deuxième étape, on ajoute au polymère stabilisant formé le ou les mo- nomères constituant le polymère des particules et on effectue la polymérisation de ces monomères ajoutés en présence de l'amorceur radicalaire. Lorsque le milieu non aqueux est une huile hydrocarbonée non volatile, on peut 40 effectuer la polymérisation dans un solvant organique apolaire (solvant de syn- thèse) puis ajouter l'huile hydrocarbonée non volatile (qui doit être miscible avec ledit solvant de synthèse) et distiller sélectivement le solvant de synthèse. On choisit donc un solvant de synthèse tel que les monomères du polymère stabilisant, et l'amorceur radicalaire, y sont solubles, et les particules de polymère obtenu y sont insolubles afin qu'elles y précipitent lors de leur formation. En particulier, on peut choisir le solvant de synthèse parmi les alcanes tels que l'heptane ou le cyclohexane. Lorsque le milieu non aqueux est une huile hydrocarbonée volatile, on peut directement effectuer la polymérisation dans ladite huile qui joue donc également le rôle de solvant de synthèse. Les monomères doivent également y être solubles, ainsi que l'amorceur radicalaire, et le polymère des particules obtenu doit y être insoluble. Les monomères sont de préférence présents dans le solvant de synthèse, avant polymérisation, à raison de 5-20% en poids. La totalité des monomères peut être présente dans le solvant avant le début de la réaction, ou une partie des mono- mères peut être ajoutée au fur et à mesure de l'évolution de la réaction de polymérisation. L'amorceur radicalaire peut être notamment l'azo-bis-isobutyronitrile ou le tertiobutylperoxy-2-éthyl hexanoate. La polymérisation peut être effectuée à une température allant de 70 à 110 °C. Les particules de polymère sont stabilisées en surface, lorsqu'elles se forment lors de la polymérisation, grâce à l'agent stabilisant. La stabilisation peut être effectuée par tout moyen connu, et en particulier par ajout direct de l'agent stabilisant, lors de la polymérisation. Le stabilisant est de préférence également présent dans le mélange avant polymérisation des monomères du polymère des particules. Toutefois, il est également possible de l'ajouter en continu, notamment lorsque l'on ajoute également 30 en continu les monomères du polymère des particules. On peut utiliser de 10 à 30 % en poids de stabilisant par rapport au poids total de monomères mis en oeuvre (stabilisant + polymère des particules), et de préférence de 15 à 25 % en poids. 35 La dispersion de polymère obtenue selon l'invention peut être utilisée dans une composition comprenant un milieu physiologiquement acceptable, en particulier dans une composition cosmétique. 40 Par milieu physiologiquement acceptable, on entend un milieu compatible avec les matières kératiniques d'êtres humains, comme par exemple la peau, les lèvres, les ongles, les ciles, les sourcils, les cheveux. Par composition cosmétique, on entend une composition compatible avec les matières kératiniques, qui présente une couleur, une odeur et un toucher agréables, et qui ne génère pas d'inconforts inacceptables (picotements, tiraillements, rougeurs), susceptibles d'en détourner le consommateur. Par matières kératiniques, on entend la peau (corps, visage, contour des yeux, cuir chevelu), les cheveux, les cils, les sourcils, les poils, les ongles, les lèvres. La composition selon l'invention peut comprendre un additif cosmétique choisi parmi l'eau, les parfums, les conservateurs, les charges, les matières colorantes, les filtres UV, les huiles, les cires, les tensioactifs, les hydratants, les vitamines, les céramides, les antioxydants, les agents anti radicaux libres, les polymères, les épaississants. En particulier, la composition peut comprendre une huile siliconée, qui peut être choisie parmi les huiles de silicones linéaires ou cycliques volatiles, ayant notamment de 2 à 10 atomes de silicium, de préférence de 2 à 7 atomes de silicium, ces silicones comportant éventuellement des groupes alkyle ou alkoxy ayant de 1 à 10 atomes de carbone, comme par exemple l'octaméthyl cyclotétrasiloxane, le décaméthyl cyclopenta- siloxane, le dodécaméthyl cyclohexasiloxane, l'heptaméthyl hexyltrisiloxane, l'heptamé- thyloctyl trisiloxane, l'hexaméthyl disiloxane, l'octaméthyl trisiloxane, le décaméthyl tétrasiloxane, le dodécaméthyl pentasiloxane ; les polydiméthylsiloxanes (PDMS) comportant des groupements alkyle ou alcoxy pendants et/ou en bouts de chaîne siliconée, groupements ayant chacun de 2 à 60 atomes de carbone, notamment les alkyl (02-060) dimethicones ; les alkyl(C2-C60) methicones ; les silicones phénylées comme les phényl triméthicones, les phényl diméthicones, les phényl triméthylsiloxy diphénylsiloxanes, les diphényl diméthicones, les triméthylsiloxyphenyl diméthicone, les diphényl méthyldiphényl trisiloxanes ; et leurs mélanges. L'huile siliconée peut être présente dans la composition selon l'invention en une teneur allant de 0,1 à 60 % en poids, par rapport au poids total de la composition, de préférence allant de 1 à 50 % en poids, et mieux allant de 1 à 40 % en poids. La composition selon l'invention peut comprendre le polymère de la dispersion en une teneur allant de 1 à 50 % en poids, par rapport au poids total de la composition, et de préférence allant de 10 à 45 % en poids. Avantageusement, la composition selon l'invention est une composition de maquillage, en particulier une composition de maquillage des lèvres, de mascara, d'eye-liner, de fard à paupières, de fond de teint. Selon un mode de réalisation, la composition selon l'invention est une composition anhydre. On entend par composition anhydre une composition contenant moins de 2 % en poids d'eau, voire moins de 0,5 % d'eau, et notamment exempte d'eau. Le cas échéant, d'aussi faibles quantités d'eau peuvent notamment être amenées par des ingrédients de la composition qui peuvent en contenir des quantités résiduelles. La composition selon l'invention peut être une composition aérosol contenant en plus un agent propulseur. On peut utiliser comme agent propulseur des gaz liquéfiés comme le diméthyléther, les hydrocarbures chlorés et/ou fluorés tels que le trichlorofluorométhane, le dichlorodifluorométhane, le chlorodifluorométhane, le 1,1,1,2-tétrafluoroéthane, le chloropentafluoroéthane, le 1-chloro-1,1-difluoroéthane, le 1,1-difluoroéthane, ou des hydrocarbures volatils, tels que notamment les alcanes en C3_5, comme le propane, l'isopropane, le n-butane, l'isobutane, le pentane, ou des gaz comprimés comme l'air, l'azote, le gaz carbonique, et leurs mélanges. De préférence, on peut utliser le diméthyléther , le 1,1,1,2-tétrafluoroéthane, et les alcanes en C3_5 et en particulier le propane, le n-butane, l'isobutane et leurs mélanges. Préférentiellement, on utilise l'isobutane. La composition aérosol est généralement conditionnée, de façon connue, dans un dispositif aérosol comprenant un récipient et d'un moyen de distribution de la composition. Le moyen de distribution comprend généralement une valve de distribution commandée par une tête de distribution pouvant comporter une buse par laquelle la composition aérosol est vaporisée. L'homme du métier du domaine des aérosols est tout à fait apte à déterminer les caractéristiques du conditionnement approprié pour la distribution de la composition sous la forme de spray aérosol. L'agent propulseur peut être présent dans la composition dans des proportions 30 allant de 1 à 95 % en poids, de préférence de 1,5 à 50 % en poids, et mieux de 2 à 30 % en poids, par rapport au poids total de la composition. Comme le montre les exemples, la dispersion huileuse selon l'invention présente une bonne compatibilité avec l'isobutane, notamment en présence d'huile de sili- 35 cone polydiméthylsiloxane. L'invention est illustrée plus en détail dans les exemples suivants. Les quantités sont indiquées en pourcentage pondéral. 40 Evaluation des propriétés cosmétiques des dispersions huileuses : On a déposé la dispersion huileuse à évaluer sur une carte de contraste (par exemple celle vendue sous la référence byko-charts par la société BYK-gardner) et le film déposé a été séché pendant 24 heures à la température ambiante (25 °C). Le film sec a une épaisseur d'environ 50 pm. La brillance du film a été mesurée à l'aide d'un brillancemètre (trois angles Refo 3 / 5 Refo 3D de chez Labomat) à un angle de 200 . La résistance du film au corps gras été déterminée en déposant sur le film sec 3 gouttes d'huile d'olive sur la partie noire de la carte de contraste. Les gouttes ont été laissées en contact avec le film sec pendant respectivement 10 minutes, 30 10 minutes et 60 minutes et ensuite la goutte d'huile a été essuyée et on a observé l'aspect de la zone du film qui était en contact avec l'huile. Si le film a été endommagé par la goutte d'huile, le film de polymère est considéré comme non résistant à l'huile d'olive. 15 L'aspect collant du film de polymère a été évalué en touchant le film sec avec le doigt. Tous les pourcentages de réactifs décrits dans les exemples sont des pourcentages pondéraux. 20 Exemple 1 Dans une première étape, on a introduit dans un réacteur 120 g d'isododécane, 50 g d'acrylate d'isobornyle, 2 g d'acrylate de méthyle, 2 g d'acrylate de méthyle, 12,5 g de méthacrylate de polydiméthylsiloxane (X-22-2426 de chez Shin Etsu), 0,665 g de ter- 25 tiobutylperoxy-2-éthylhexanoate (Trigonox 21S de chez Akzo). Le ratio massique acry- late d'isobornyle / acrylate de méthyle / acrylate d'éthyle / méthacrylate de PDMS est 75,2/3/3/18,8. Le mélange a été chauffé à 90 °C , sous argon et sous agitation. Après 2 heures de réaction, dans le pied de cuve du réacteur, on a ajouté 78 g 30 d'isododécane et on a chauffé le mélange à 90 °C. Dans une deuxième étape, on a introduit en une heure par une coulé un mélange de 91,5 g d'acrylate de méthyle, 91,5 g d'acrylate d'éthyle, 183 g d'isododécane et 1,83 g de Trigonox 21S, et on a laissé réagir pendant 7 heure. On a ensuite ajouté 0,3 litre d'isododécane puis évaporé une partie de l'isododécane pour obtenir un extrait sec de 35 45 % en poids. On a obtenu une dispersion de particules de copolymère acrylate de méthyle/acrylate d'éthyle (50/50 poids) stabilisées par un stabilisant copolymère statistique contenant 75,2 % en poids d'acrylate d'isobornyle, 3 % d'acrylate de méthyle, 3 % d'acrylate d'éthyle, 18,8 % de méthacrylate de PDMS, dans l'isododécane. 40 La dispersion huileuse contient au total (stabilisant + particules) 20 % d'acrylate d'isobornyle, 37,5 % d'acrylate de méthyle, 37,5 % d'acrylate d'éthyle et à 5 % de méthacrylate de PDMS. Les particules du polymère de la dispersion ont une taille moyenne en nombre comprise environ entre 170 et 200 nm. La dispersion est stable au stockage pendant 7 jours à la température ambiante (25 °C). Le film obtenu avec la dispersion huileuse présente les propriétés suivantes : Brillance à 20° Résistance aux corps Collant gras 73 Résistant au corps gras Non collant Exemple 2 On a préparé une dispersion de particules de polymère dans l'isododécane, selon le mode opératoire de l'exemple 1, en utilisant : Etape 1 : 50 g d'acrylate d'isobornyle, 2 g d'acrylate de méthyle, 2 g d'acrylate d'éthyle, 0,54 g de Trigonox 21S, 120 g d'isododécane ; puis ajout après réaction de 78 g d'isododécane Etape 2 : 98 g d'acrylate de méthyle, 73 g d'acrylate d'éthyle, 25 g de méthacrylate de polydiméthylsiloxane (X-22-2426 de chez Shin Etsu), 1,96 g de Trigonox 21S, 196 g d'isododécane. Après réaction, ajout de 0,3 litre d'isododécane et évaporation pour ob- tenir un extrait sec de 40 % en poids. On a obtenu une dispersion dans l'isododécane de particules de copolymère acrylate de méthyle/acrylate d'éthyle/acrylate de PDMS (50/37,2/12,8) stabilisées par un copolymère statistique acrylate d'isobornyle/ acrylate de méthyle/acrylate d'éthyle (92,6/3,7/3,7). La dispersion huileuse contient au total (stabilisant + particules) 20 % d'acrylate d'isobornyle, 40 % d'acrylate de méthyle, 30 % d'acrylate d'éthyle et 10 % de méthacrylate de PDMS. Les particules du polymère de la dispersion ont une taille moyenne en nombre comprise environ entre 170 et 200 nm. La dispersion est stable au stockage pendant 7 jours à la température ambiante (25 °C). Le film obtenu avec la dispersion huileuse présente les propriétés suivantes : Brillance à 20° Résistance aux corps Collant gras 60 Résistant au corps gras Non collant Exemple 3 On a préparé une dispersion de particules de polymère dans l'isododécane, selon le mode opératoire de l'exemple 1, en utilisant : Etape 1 : 50 g d'acrylate d'isobornyle, 2 g d'acrylate de méthyle, 2 g d'acrylate d'éthyle, 12,5 g de méthacrylate de polydiméthylsiloxane (X-22-2426 de chez Shin Etsu), 0,665 g de Trigonox 21S, 120 g d'isododécane ; puis ajout après réaction de 78 g d'isododécane Etape 2 : 91,5 g d'acrylate de méthyle, 79g d'acrylate d'éthyle,12,5 g de méthacrylate de polydiméthylsiloxane (X-22-2426 de chez Shin Etsu), 1,83 g de Trigonox 21S, 183 g d'isododécane. Après réaction, ajout de 0,3 litre d'isododécane et évaporation pour obtenir un extrait sec de 42 % en poids. On a obtenu une dispersion dans l'isododécane de particules de copolymère acrylate de méthyle/acrylate d'éthyle/acrylate de PDMS (50/43,2/6,8) stabilisées par un copolymère statistique acrylate d'isobornyle/ acrylate de méthyle/acrylate d'éthyle/méthacrylate de PDMS (75,2/3/3/18,8). La dispersion huileuse contient au total (stabilisant + particules) 20 % d'acrylate d'isobornyle, 37,5 % d'acrylate de méthyle, 32,5 % d'acrylate d'éthyle et 10 % de méthacrylate de PDMS. La dispersion est stable au stockage pendant 7 jours à la température ambiante (25 25 °C). Le film obtenu avec la dispersion huileuse présente les propriétés suivantes : Brillance à 20° Résistance aux corps Collant gras 74 Résistant au corps gras Non collant 30 Exemple 4 On a préparé une dispersion de particules de polymère dans l'isododécane, selon le mode opératoire de l'exemple 1, en utilisant : Etape 1 : 50 g d'acrylate d'isobornyle, 2 g d'acrylate de méthyle, 2 g d'acrylate d'éthyle, 35 12,5 g de méthacrylate de polydiméthylsiloxane (X-22-2426 de chez Shin Etsu), 0,665 g de Trigonox 21S, 72 g d'isododécane et 48 g d'acétate d'éthyle ; puis ajout après réaction de 47 g d'isododécane et 31 g d'acétate d'éthyle Etape 2 : 23g d'acrylate de méthyle, 135,5 g d'acrylate d'éthyle, 1,835 g de Trigonox 21S, 183,5 g d'isododécane. Après réaction, ajout de 0,3 litre d'un mélange 40 d'isododécane et d'acétate d'éthyle (60/40 poids) et évaporation totale de l'acétate d'éthyle et partielle de l'isododécane pour obtenir un extrait sec de 53 % en poids. On a obtenu une dispersion dans l'isododécane de particules de copolymère acrylate de méthyle/acrylate d'éthyle/acide acrylique (12,5/73,9/13,6) stabilisées par un copolymère statistique acrylate d'isobornyle/ acrylate de méthyle/acrylate d'éthyle/méthacrylate de PDMS (75,2/3/3/18,8). La dispersion huileuse contient au total (stabilisant + particules) 20 % d'acrylate d'isobornyle, 10 % d'acrylate de méthyle, 55 % d'acrylate d'éthyle, 10 % d'acide acrylique et 5 % de méthacrylate de PDMS. La dispersion est stable au stockage pendant 7 jours à la température ambiante (25 °C). Le film obtenu avec la dispersion huileuse présente les propriétés suivantes : Brillance à 20° Résistance aux corps Collant gras 67 Résistant au corps gras Non collant Exemple 5 On a préparé une dispersion de particules de polymère dans l'isododécane, selon le mode opératoire de l'exemple 1, en utilisant : Etape 1 : 25 g d'acrylate de 2-éthylhexyle, 2 g d'acrylate de méthyle, 2 g d'acrylate d'éthyle, 12,5 g de méthacrylate de polydiméthylsiloxane (X-22-2426 de chez Shin Et- su), 0,415 g de Trigonox 21S, 120 g d'isododécane ; puis ajout après réaction de 78 g d'isododécane Etape 2: 104 g d'acrylate de méthyle, 104 g d'acrylate d'éthyle, 2,08 g de Trigonox 21S, 208 g d'isododécane. Après réaction, ajout de 0,3 litre d'isododécane et évapora- tion pour obtenir un extrait sec de 45 % en poids. On a obtenu une dispersion dans l'isododécane de particules de copolymère acrylate de méthyle/acrylate d'éthyle (50/50) stabilisées par un copolymère statistique acrylate de 2-éyhylhexyle/ acrylate de méthyle/acrylate d'éthyle/méthacrylate de PDMS (60,3/4,8/4,8/30,1). La dispersion huileuse contient au total (stabilisant + particules) 10 % d'acrylate de 2- éthylhexyle, 42,5 % d'acrylate de méthyle, 42,5 % d'acrylate d'éthyle et 5 % de méthacrylate de PDMS. La dispersion est stable au stockage pendant 7 jours à la température ambiante (25 °C). Le film obtenu avec la dispersion huileuse présente les propriétés suivantes : Brillance à 20° Résistance aux corps Collant gras 40 51 Résistant au corps gras Collant Exemple 6 On a préparé une dispersion de particules de polymère dans l'isododécane, selon le mode opératoire de l'exemple 1, en utilisant : Etape 1 : 25 g d'acrylate de 2-éthylhexyle, 2 g d'acrylate de méthyle, 2 g d'acrylate d'éthyle, 0,29 g de Trigonox 21S, 120 g d'isododécane ; puis ajout après réaction de 78 g d'isododécane Etape 2: 110,5 g d'acrylate de méthyle, 85,5 g d'acrylate d'éthyle, 25g de méthacry- late de polydiméthylsiloxane (X-22-2426 de chez Shin Etsu), 2,21 g de Trigonox 21S, 221 g d'isododécane. Après réaction, ajout de 0,3 litre d'isododécane et évaporation pour obtenir un extrait sec de 43 % en poids. On a obtenu une dispersion dans l'isododécane de particules de copolymère acrylate de méthyle/acrylate d'éthyle/acrylate de PDMS (50/38,7/11,3) stabilisées par un copo- lymère statistique acrylate de 2-éthylhexyle/ acrylate de méthyle/acrylate d'éthyle (86,2/6,9/6,9). La dispersion huileuse contient au total (stabilisant + particules) 10 % d'acrylate de 2- éthylhexyle, 45 % d'acrylate de méthyle, 35 % d'acrylate d'éthyle et 10 % de méthacry- late de PDMS. La dispersion est stable au stockage pendant 7 jours à la température ambiante (25 °C). Le film obtenu avec la dispersion huileuse présente les propriétés suivantes : Brillance à 20° Résistance aux corps Collant gras 63 Résistant au corps gras Collant Exemple 7: On a préparé une dispersion de particules de polymère dans l'isododécane, selon le mode opératoire de l'exemple 1, en utilisant : Etape 1 : 25 g d'acrylate de 2-éthylhexyle, 2 g d'acrylate de méthyle, 2 g d'acrylate d'éthyle, 12,5 g de méthacrylate de polydiméthylsiloxane (X-22-2426 de chez Shin Et- su), 0,415 g de Trigonox 21S, 120 g d'isododécane ; puis ajout après réaction de 78 g d'isododécane Etape 2: 104 g d'acrylate de méthyle, 91,5 g d'acrylate d'éthyle,12,5 g de méthacrylate de polydiméthylsiloxane (X-22-2426 de chez Shin Etsu), 2,08 g de Trigonox 21S, 208 g d'isododécane. Après réaction, ajout de 0,3 litre d'isododécane et évaporation pour obtenir un extrait sec de 46 % en poids. On a obtenu une dispersion dans l'isododécane de particules de copolymère acrylate de méthyle/acrylate d'éthyle/acrylate de PDMS (50/44/6) stabilisées par un copolymère statistique acrylate de 2-éthylhexyle/ acrylate de méthyle/acrylate d'éthyle/méthacrylate de PDMS (60,2/4,8/4,8/3028). La dispersion huileuse contient au total (stabilisant + particules) 10 % d'acrylate de 2- éthylhexyle, 42,5 % d'acrylate de méthyle, 37,5 % d'acrylate d'éthyle et 10 % de méthacrylate de PDMS. La dispersion est stable au stockage pendant 7 jours à la température ambiante (25 °C). Le film obtenu avec la dispersion huileuse présente les propriétés suivantes : Brillance à 20° Résistance aux corps Collant gras 54 Résistant au corps gras Collant Etude de la compatibilité avec des huiles siliconées : On a évalué la compatibilité des dispersions de particules de polymères effec- téues en ajoutant dans la dispersion 5 huiles de silicone différentes (silicone 1 à 5) et en observant si le mélange obtenu est stable ou non (mélange homogène ou hétérogène) Silicone 1 : Polyphényltriméthylsiloxy diméthylsiloxane (Belsil® PDM 1000 de chez Wacker) (nom INCI : TRIMETHYLSILOXYPHENYL DIMETHICONE) Silicone 2: cyclohexadiméthylsiloxane Silicone 3: 3-octylheptaméthyl trisiloxane (DOW CORNING FZ-3196 de chez Dow Corning) Silicone 4: polydiméthylsiloxane 5 cst (XIAMETER PMX-200 SILICIONE FLUIDS 5C5 de chez Dow Corning) Silicone 5: dodecamethylpentasiloxane On a obtenu les résultats suivants : Exemple Ratio 51 S2 S3 S4 S5 HC/Si 1 75/25 + + + + + 50/50 + + + - + 25/75 - + + - - 75/25 + - + - - 2 50/50 + - + - - 25/75 - - + - - 3 75/25 + + + + + 50/50 + + + - + 25/75 + - + - - 4 75/25 + + + + + 50/50 + + + - + 25/75 - + + - - 75/25 + + + + + 50/50 + + + + + 25/75 + + + + + 6 75/25 + + + + + 50/50 + + + + + 25/75 + + + + + 7 75/25 + + + + + 50/50 + + + + + 25/75 + + + + + Ratio HC / Si : ratio pondéral huile hydrocarbonée (isosododécane)/huile siliconée présents dans la dispersion de particules de polymère. 5 Les résultats obtenus montrent que les dispersions des exemples 5 à 7 ont une bonne compatibilité avec les 5 huiles siliconées dans les 3 ratio d'huiles. Les dispersions des exemples 1, 3, 4 ont une bonne compatibilité avec les 5 huiles siliconée au ratio HC/Si = 75/25 et avec 4 huiles siliconées au ratio de 50/50 et avec 2 huiles siliconées au ratio 25/75. La dispersion de l'exemple 2 est bien compa- tible avec la silicone 3 (tous ratios) et avec la silicone 1 (ratios 25/75 et 50/50). Exemples 8 et 9: On a préparé, selon le mode opératoire de l'exemple 1, deux dispersions hui- leuses de copolymère acrylate d'isobornyle, acrylate de méthyle et un méthacry- late de polydiméthysiloxane dont la chaîne PDMS a un poids moléculaire différent. Toutes les dispersions comprennent au total (stabilisant + particules) 20 % d'acrylate d'isobornyle, 78 % d'acrylate de méthyle et 2 % de méthacrylate de 20 PDMS. On a évalué la compatibilité de ces 2 dispersions avec les 5 huiles de silicone. Exemple 8: Etape 1 : 50 g d'acrylate d'isobornyle, 5 g d'acrylate de méthyle, 4 g de méthacry- Iate de polydiméthylsiloxane (X-22-2475 de chez Shin Etsu ayant une chaîne PDMS de poids moléculaire de 420 g/mole), 0,59 g de Trigonox 21, 120 g d'isododécane ; puis ajout après réaction de 68 g d'isododécane Etape 2: 191 g d'acrylate de méthyle, 1,91 g de Trigonox 21S, 191 g d'isododécane. Après réaction, ajout de 300 g d'isododécane et évaporation pour obtenir un extrait sec de 44 % en poids. On a obtenu une dispersion dans l'isododécane de particules de polyacrylate de méthyle stabilisées par un stabilisant polyacrylate d'isobornyle/acrylate de méthyle/acrylate de PDMS (84,7/8,5/6,8). La dispersion huileuse contient au total (stabilisant + particules) 20 % d'acrylate d'isobornyle, 78 % d'acrylate de méthyle et 2 % de méthacrylate de PDMS. La dispersion est stable au stockage pendant 7 jours à la température ambiante (25 °C). Le film obtenu est non collant. Exemple 9: Etape 1 : 50 g d'acrylate d'isobornyle, 5 g d'acrylate de méthyle, 4 g de méthacrylate de polydiméthylsiloxane (X-22-2426 de chez Shin Etsu ayant une chaîne PDMS de 12 000 g/mole), 0,59 g de Trigonox 21, 120 g d'isododécane ; puis ajout après ré-25 action de 68 g d'isododécane Etape 2: 191 g d'acrylate de méthyle, 1,91 g de Trigonox 21S, 191 g d'isododécane. Après réaction, ajout de 300 g d'isododécane et évaporation pour obtenir un extrait sec de 47 % en poids. On a obtenu une dispersion dans l'isododécane de particules de polyacrylate de 30 méthyle stabilisées par un stabilisant polyacrylate d'isobornyle/acrylate de mé- thyle/acrylate de PDMS (84,7/8,5/6,8). La dispersion est stable au stockage pendant 7 jours à la température ambiante (25 °C). Le film obtenu est non collant. 35 On a obtenu les résultats de compatibilité suivants : Exemple Ratio Si S2 S3 S4 S5 HC/Si 8 75/25 + + + - + 50/50 + - - - - 25/75 - - - - - 9 75/25 + + + - + 50/50 + + + - + 25/75 - + - - - Les résultats obtenus montrent que la dispersion de l'exemple 9 a une compatibilité avec les huiles siliconées plus importante que celle de l'exemple 8. Cette dernière est compatible avec 4 huiles siliconées au ratio de 75/25. Etude sur le ratio de macromonomère siliconé dans le stabilisant : Exemples 1, 10, 11 (invention) et 12 à 14 (hors invention) On a préparé, selon le mode opératoire de l'exemple 1, 5 dispersions huileuses de copolymère acrylate d'isobornyle, acrylate de méthyle, acrylate d'éthyle et méthacrylate de polydiméthysiloxane (X-22-2426 de chez Shin Etsu ayant une chaîne PDMS de 12 000 g/mole) en faisant varier la teneur en macromonomère siliconé (teneur compensée sur celles des acrylates de méthyle et d'éthyle). Exemple 10: Etape 1 : 50 g d'acrylate d'isobornyle, 2 g d'acrylate de méthyle, 2 g d'acrylate d'éthyle, 5 g de méthacrylate de polydiméthylsiloxane (X-22-2426 de chez Shin Etsu), 0,59 g de Trigonox 21, 120 g d'isododécane ; puis ajout après réaction de 68 g 20 d'isododécane Etape 2: 95,5 g d'acrylate de méthyle, 95,5 g d'acrylate d'éthyle, 1,91 g de Trigonox 21S, 191 g d'isododécane. Après réaction, ajout de 300 g d'isododécane et évaporation pour obtenir un extrait sec de 43 % en poids. On a obtenu une dispersion dans l'isododécane de particules de polyacrylate de 25 méthyle/acrylate d'éthyle (50/50) stabilisées par un stabilisant polyacrylate d'isobornyle/acrylate de méthyle/acrylate d'éthyle/acrylate de PDMS (84,7/3,4/3,4/8,5). La dispersion huileuse contient au total (stabilisant + particules) 20 % d'acrylate 30 d'isobornyle, 39 % d'acrylate de méthyle, 39 % d'acrylate d'éthyle et 2 % de méthacry- late de PDMS. Exemple 11 : Etape 1 : 50 g d'acrylate d'isobornyle, 2 g d'acrylate de méthyle, 2 g d'acrylate 35 d'éthyle, 10 g de méthacrylate de polydiméthylsiloxane (X-22-2426 de chez Shin Etsu), 0,64 g de Trigonox 21, 120 g d'isododécane ; puis ajout après réaction de 78 g d'isododécane Etape 2: 93 g d'acrylate de méthyle, 93 g d'acrylate d'éthyle, 1,86 g de Trigonox 21S, 186 g d'isododécane. Après réaction, ajout de 300 g d'isododécane et évaporation pour obtenir un extrait sec de 46 % en poids. On a obtenu une dispersion dans l'isododécane de particules de polyacrylate de 5 méthyle/acrylate d'éthyle (50/50) stabilisées par un stabilisant polyacrylate d'isobornyle/acrylate de méthyle/acrylate d'éthyle/acrylate de PDMS (78,2/3,1/3,1/15,6). Exemple 12: 10 Etape 1 : 50 g d'acrylate d'isobornyle, 2 g d'acrylate de méthyle, 2 g d'acrylate d'éthyle, 15,2 g de méthacrylate de polydiméthylsiloxane (X-22-2426 de chez Shin Et-su), 0,7 g de Trigonox 21, 120 g d'isododécane ; puis ajout après réaction de 78g d' isododécane Etape 2: 90 g d'acrylate de méthyle, 90 g d'acrylate d'éthyle, 1,8 g de Trigonox 15 21S, 180 g d'isododécane. Après réaction, ajout de 300 g d'isododécane et évaporation, On a obtenu une dispersion instable dans l'isododécane de particules de polyacrylate de méthyle/acrylate d'éthyle (50/50) en présence de stabilisant polyacrylate d'isobornyle/acrylate de méthyle/acrylate d'éthyle/acrylate de PDMS 20 (72,5/2,9/2,9/21,7). La dispersion huileuse instable contient au total (stabilisant + particules) 20 % d'acrylate d'isobornyle, 37 % d'acrylate de méthyle, 37 % d'acrylate d'éthyle et 6 % de méthacrylate de PDMS. 25 Exemple 13: Etape 1 : 50 g d'acrylate d'isobornyle, 2 g d'acrylate de méthyle, 2 g d'acrylate d'éthyle, 25,10 g de méthacrylate de polydiméthylsiloxane (X-22-2426 de chez Shin Etsu), 0,79 g de Trigonox 21, 120 g d'isododécane ; puis ajout après réaction de 30 78 g d'isododécane Etape 2: 85,5 g d'acrylate de méthyle, 85,5 g d'acrylate d'éthyle, 1,71 g de Trigonox 21S, 171 g d'isododécane. Après réaction, ajout de 300 g d'isododécane et évaporatio. On a obtenu une dispersion instable dans l'isododécane de particules de polya- 35 crylate de méthyle/acrylate d'éthyle (50/50) en présence de stabilisant polyacry- late d'isobornyle/acrylate de méthyle/acrylate d'éthyle/acrylate de PDMS (78,2/3,1/3,1/15,6). La dispersion huileuse instable contient au total (stabilisant + particules) 20 % 40 d'acrylate d'isobornyle, 35 % d'acrylate de méthyle, 35 % d'acrylate d'éthyle et 10 % de méthacrylate de PDMS. Exemple 14: Etape 1 : 50 g d'acrylate d'isobornyle, 2 g d'acrylate de méthyle, 2 g d'acrylate d'éthyle, 20 g de méthacrylate de polydiméthylsiloxane (X-22-2426 de chez Shin Etsu), 0,74 g de Trigonox 21, 120 g d'isododécane ; puis ajout après réaction de 78 g d' isododécane Etape 2: 88 g d'acrylate de méthyle, 88 g d'acrylate d'éthyle, 1,76 g de Trigonox 21S, 176 g d'isododécane. Après réaction, ajout de 300 g d'isododécane et évaporation. On a obtenu une dispersion instable dans l'isododécane de particules de polyacrylate de méthyle/acrylate d'éthyle (50/50) en présence de stabilisant polyacry10 late d'isobornyle/acrylate de méthyle/acrylate d'éthyle/acrylate de PDMS (78,2/3,1/3,1/15,6). La dispersion huileuse instable contient au total (stabilisant + particules) 20 % d'acrylate d'isobornyle, 36 % d'acrylate de méthyle, 36 % d'acrylate d'éthyle et 8 % de 15 méthacrylate de PDMS. On a évalué la stabilité de chaque dispersion après 12 heures de stockage à la température ambiante. On a obtenu les résultats suivants : Exemples Monomères Pourcentage Solvant Extrait sec Stabilité massique des (%) monomères 10 Al 20 lsododécane 43.44 oui AM 39 AE 39 MPDMS12K 2 11 Al 20 lsododécane 45.80 oui AM 38 AE 38 MPDMS12K 4 1 Al 20 lsododécane 42.6 oui AM 37.5 AE 37.5 MPDMS12K 5 12 Al 20 lsododécane - non AM 37 AE 37 MPDMS12K 6 13 Al 20 lsododécane - non AM 35 AE 35 MPDMS12K 10 14 Al 20 lsododécane - non AM 36 AE 36 MPDMS12K 8 Al = Actylate d'Isobomyle - AM = Actylate de Méthyle - AE = Actylate d'Ethyle - MPDM12k = Méthacrylate de PDMS (X-22-2426 de chez Shin Etsu) Les résultats obtenus montrent que lorsque le méthacrylate de PDMS est présent 5 en une teneur supérieure ou égale à 6 % du poids total des monomères formant le stabilisant, les dispersions (exemples 12 à 14) ne sont pas stables. Les dispersions des exemples 1, 10, 11 selon l'invention sont stables. Etude sur le ratio de macromonomère siliconé dans le polymère des particules : 10 Exemple 2 (invention) et 15 (hors invention) : On a préparé, selon le mode opératoire de l'exemple 2 , une dispersion de copolymère acrylate d'isobornyle, acrylate de méthyle, acrylate d'éthyle et et méthacrylate de polydiméthysiloxane (X-22-2426 de chez Shin Etsu ayant une chaîne 15 PDMS de 12 000 g/mole) en faisant varier la teneur en macromonomère siliconé (teneur compensée sur celles des acrylates de méthyle et d'éthyle). Exemple 15: Etape 1 : 50 g d'acrylate d'isobornyle, 2 g d'acrylate de méthyle, 2 g d'acrylate d'éthyle, 0,54 g de Trigonox 21S, 120 g d'isododécane ; puis ajout après réaction de 78 g d'isododécane Etape 2 : 98 g d'acrylate de méthyle, 73 g d'acrylate d'éthyle, 25 g de méthacrylate de polydiméthylsiloxane (X-22-2426 de chez Shin Etsu), 1,96 g de Trigonox 21S, 196 g d'isododécane. Après réaction, ajout de 0,3 litre d'isododécane et évaporation. On a obtenu une dispersion instable dans l'isododécane de particules de polyacrylate de méthyle/acrylate d'éthyle (50/50) en présence de stabilisant polyacry10 late d'isobornyle/acrylate de méthyle/acrylate d'éthyle/acrylate de PDMS (67,6/2,7/2,7/20). La dispersion huileuse instable contient au total (stabilisant + particules) 20 % d'acrylate d'isobornyle, 40 % d'acrylate de méthyle , 20 % d'acrylate d'éthyle et 20 % 15 de méthacrylate de PDMS. On a évalué la stabilité de chaque dispersion après 12 heures de stockage à la température ambiante. On a obtenu les résultats suivants : Exemples Monomères Pourcentage Solvant Extrait sec Stabilité massique des (%) monomères 2 Al 20 lsododécane 39.82 oui AM 40 AE 30 MPDMS12K 10 15 Al 20 lsododécane -- non AM 40 AE 20 MPDMS 12K 20 20 Al = Actylate d'Isobomyle - AM = Actylate de Méthyle - AE = Actylate d'Ethyle - MPDMS12k = Méthacrylate de PDMS (X-22-2426 de chez Shin Etsu) Les résultats obtenus montrent que lorsque le macromonomère silicone est pré-25 sent dans le polymère des particules en une teneur de 20 % la dispersion n'est pas stable. Etude sur le ratio de macromonomère silicone dans le stabilisant et dans le poly- 30 mère des particules : Exemple 3, 16, 17 (invention) et 18 (hors invention) : On a préparé, selon le mode opératoire de l'exemple 3, 3 dispersions de copolymère acrylate d'isobornyle, acrylate de méthyle, acrylate d'éthyle et et méthacry- late de polydiméthysiloxane (X-22-2426 de che z Shin Etsu ayant une chaîne PDMS de 12 000 g/mole) en faisant varier la teneur en macromonomère silicone (teneur compensée sur celles des acrylates de méthyle et d'éthyle) dans la stabilisant et dans le polymère des particules. Exemple 16: Etape 1 : 50 g d'acrylate d'isobornyle, 2 g d'acrylate de méthyle, 2 g d'acrylate d'éthyle, 12,5 g de méthacrylate de polydiméthylsiloxane (X-22-2426 de chez Shin Etsu), 0,665 g de Trigonox 21S, 120 g d'isododécane ; puis ajout après réaction de 78 g d'isododécane Etape 2 : 91,5 g d'acrylate de méthyle, 66,5 g d'acrylate d'éthyle, 25 g de méthacrylate de polydiméthylsiloxane (X-22-2426 de chez Shin Etsu), 1,83 g de Trigonox 21S, 183 g d'isododécane. Après réaction, ajout de 300 g d'isododécane et évaporation pour obtenir un extrait sec de 44 % en poids. On a obtenu une dispersion dans l'isododécane de particules de copolymère acrylate de méthyle/acrylate d'éthyle/acrylate de PDMS (50/36,3/13,7) stabilisées par un copolymère statistique acrylate d'isobornyle/ acrylate de méthyle/acrylate d'éthyle/méthacrylate de PDMS (75,2/3/3/18,8). La dispersion huileuse contient au total (stabilisant + particules) 20 % d'acrylate d'isobornyle, 37,5 % d'acrylate de méthyle, 27,5 % d'acrylate d'éthyle et 25 % de méthacrylate de PDMS. Exemple 17: Etape 1 : 50 g d'acrylate d'isobornyle, 2 g d'acrylate de méthyle, 2 g d'acrylate d'éthyle, 12,5 g de méthacrylate de polydiméthylsiloxane (X-22-2426 de chez Shin Etsu), 0,665 g de Trigonox 21S, 120 g d'isododécane ; puis ajout après réaction de 78 g d'isododécane Etape 2 : 91,5 g d'acrylate de méthyle, 41,5 g d'acrylate d'éthyle, 50g de méthacrylate de polydiméthylsiloxane (X-22-2426 de chez Shin Etsu), 1,83 g de Trigonox 21S, 183 g d'isododécane. Après réaction, ajout de 300 g d'isododécane et évaporation pour obtenir un extrait sec de 42 % en poids. On a obtenu une dispersion dans l'isododécane de particules de copolymère acrylate de méthyle/acrylate d'éthyle/acrylate de PDMS (50/22,7/27,3) stabilisées par un copolymère statistique acrylate d'isobornyle/ acrylate de méthyle/acrylate d'éthyle/méthacrylate de PDMS (75,2/3/3/18,8). La dispersion huileuse contient au total (stabilisant + particules) 20 % d'acrylate d'isobornyle, 37,5 % d'acrylate de méthyle, 17,5 % d'acrylate d'éthyle et 25 % de méthacrylate de PDMS. Exemple 18: Etape 1 : 50 g d'acrylate d'isobornyle, 2 g d'acrylate de méthyle, 2 g d'acrylate d'éthyle, 25 g de méthacrylate de polydiméthylsiloxane (X-22-2426 de chez Shin Etsu), 0,79 g de Trigonox 21S, 120 g d'isododécane ; puis ajout après réaction de 78 g d'isododécane Etape 2 : 85,2 g d'acrylate de méthyle, 60,2 g d'acrylate d'éthyle, 25 g de méthacrylate de polydiméthylsiloxane (X-22-2426 de chez Shin Etsu), 1,70 g de Trigonox 21S, 170 g d'isododécane. Après réaction, ajout de 300 g d'isododécane et évaporation. On a obtenu une dispersion instable dans l'isododécane de particules de copolymère acrylate de méthyle/acrylate d'éthyle/acrylate de PDMS (50/35,3/14,7) en présence d'un copolymère statistique acrylate d'isobornyle/ acrylate de méthyle/acrylate d'éthyle/méthacrylate de PDMS (63,3/2,5/2,5/31,7). La dispersion huileuse contient au total (stabilisant + particules) 20 % d'acrylate d'isobornyle, 35 % d'acrylate de méthyle, 25 % d'acrylate d'éthyle et 20 % de méthacrylate de PDMS. On a évalué la stabilité de chaque dispersion après 12 heures de stockage à la température ambiante. On a obtenu les résultats suivants : Exemples Monomères Pourcentage Solvant Extrait sec Stabilité massique (%) des mono- mères 3 Al 20 Isododécane 45.02 Oui AM 37.5 AE 32.5 MPDMS12K 5 (stabilisant) MPDMS12K 5 (particules) 16 Al 20 Isododécane 44.10 Oui AM 37.5 AE 27.5 MPDMS12K 5 (stabilisant) MPDMS12K 10 (particules) 17 Al 20 Isododécane 38.94 Oui AM 37.5 AE 17.5 MPDMS12K 5 (stabilisant) MPDMS12K 20 (particules) 18 Al 20 Isododécane - non AM 35 AE 25 MPDMS12K 10 (stabilisant) MPDMS12K 10 (particules) Al = Actylate d'Isobomyle - AM = Actylate de Méthyle - AE = Actylate d'Ethyle - MPDMS12k = Méthacrylate de PDMS (X-22-2426 de chez Shin Etsu) Les résultats obtenus montrent que les dispersions (exemples 3, 16, 17) conte- nant 5 % de macromonomère silicone dans le stabilisant et de 5 à 20 % de macromonomère silicone dans les particules sont stbales tandis que la dispersion de l'exemple 18 contenant 10 % de macromonomère silicone dans le stabilisant et 10 % de macromonomère silicone dans les particules n'est pas stable. Etude de compatibilité avec le propulseur isobutane : On a préparé les compositions suivantes avec les dispersions huileuses des exemples 1, 3 et 4 : Dispersion huileuse 8 % MA Huile PDMS 10 cst 29 % lsododécane 63 % On a introduit dans un flacon aérosol en verre, 4,45 g de chaque composition, puis serti le flacon avec une valve de distribution, puis on a introduit dans le bidon 25,25 g d'isobutane. On a observé l'aspect (stabilité) de la composition ainsi conditionnée. On a obtenu les résultats suivants : Exemple dispersion huileuse 1 3 4 Stabilité Stable Stable stable Les résultats obtenus montrent que les dispersions huileuses des exemples 1, 3 et 4 sont compatibles avec l'isobutane, en présence d'huile PDMS. Elles conviennet donc à la formulation de compositions aérosol. Exemple 19: On prépare une composition de maquillage de la peau comprenant les ingrédients suivants : Dispersion de polymère de l'exemple 1 85 % dodecamethylpentasiloxane 10% Oxydes de fer 5% La composition appliquée sur la peau permet d'obtenir un film de maquillage brillant, résistant aux huiles et non collant. La dispersion de polymère de l'exemple 1 peut être remplacée par les dispersions des exemples 2 à 7. 35 Exemple 20: On prépare une composition de maquillage des lèvres comprenant les ingrédients suivants : 25 30 Dispersion de polymère de l'exemple 1 84 % Polyphényltriméthylsiloxy diméthylsiloxane (Belsil® PDM 1000 de chez Wacker) 15 % Red 7 1% La composition appliquée sur les lèvres permet d'obtenir un film de maquillage brillant, résistant aux huiles et non collant. La dispersion de polymère de l'exemple 1 peut être remplacée par les dispersions 10 des exemples 2 à 7. Exemple 21 : 15 On prépare une composition de maquillage des cils comprenant les ingrédients suivants : Dispersion de polymère de l'exemple 1 60 % isododécane 20 % 20 oxydes de fer noir 20% La composition appliquée sur les cils permet d'obtenir un film de maquillage brillant, résistant aux huiles et non collant. 25 La dispersion de polymère de l'exemple 1 peut être remplacée par les dispersions des exemples 2 à 7. Exemple 22: 30 On prépare une composition aérosol filmogène pour la peau comprenant les ingrédients suivants (conditionnée dans un bidon aréosol muni d'une valve de distribution : 35 Dispersion de polymère de l'exemple 1 1,2 % MA PDMS 10 cst 4,35% lsododécane 9,45 % lsobutane qsp 100% 40 La composition est vaporiése sur la peau et forme après séchage un film. REVENDICATIONS1. Dispersion de particules d'au moins un polymère stabilisées par un agent stabi- lisant dans un milieu non aqueux contenant au moins une huile hydrocarbonée, le polymère des particules étant un polymère de (méth)acrylate d'alkyle en C1-C4 et éventuellement d'un macromonomère silicone (I) : 1-!'C R8 o CH3 0 CI;1-1 CH., (I) 0 S i I n i [ CH.3 CH. dans laquelle : - R8 désigne un atome d'hydrogène ou un groupement méthyle; de préférence méthyle; - R9 désigne un groupe hydrocarboné divalent, linéaire ou ramifié, de préférence linéaire, ayant de 1 à 10 atomes de carbone, de préférence ayant de 2 à 4 atomes de carbone, et contenant éventuellement une ou deux liaisons éther -0- ; de préférence un groupe éthylène, propylène ou butylène; - R10 désigne un groupe alkyle linéaire ou ramifié, ayant de 1 à 10 atomes de carbone, notamment de 2 à 8 atomes de carbone; de préférence méthyle, éthyle, propyle, butyle ou pentyle; - n désigne un nombre entier allant de 1 à 300, de préférence allant de 3 à 200, et préférentiellement allant de 5 à 100; ; l'agent stabilisant étant un polymère comprenant de 50 à 100 % en poids, par rapport au poids total du stabilisant, d'acrylate d'alkyle en C8-C22 , de 0 à 50 % en poids de (méth)acrylate d'alkyle en C1-C4 et éventuellement de macronomère silicone (I) : le stabilisant et/ou le polymère des particules comprenant au moins le macromo- nomère silicone (I), et : (i) lorsque le stabilisant comprend le macromonomère silicone (I), le macromonomère est présent dans le stabilisant en une teneur inférieure ou égale à 5,5 % en poids, par rapport au poids total de l'ensemble stabilisant + polymère des particules; le polymère des particules comprenant éventuellement ledit macromono- mère silicone (I) en une teneur inférieure ou égale à 28 % en poids, par rapport au poids total de l'ensemble stabilisant + polymère des particules ; (ii) lorsque le polymère des particules comprend le macromonomère silicone (I) et que le stabilisant ne comprend pas de macromonomère silicone (I), le macromonomère est présent en une teneur inférieure ou égale à 18 % en poids, par rap- port au poids total de l'ensemble stabilisant + polymère des particules. 2. Dispersion selon la revendication 1, caractérisée en ce que le polymère des particules est un polymère d'acrylate de méthyle et/ou d'acrylate d'éthyle. 3. Dispersion selon l'une des revendications précédentes, caractérisée en ce que le polymère des particules comprend un monomère acide à insaturation éthyle- nique ou leur anhydride, de préférence choisi parmi l'acide (méth)acrylique, l'acide maléique et l'anhydride maléique. 4. Dispersion selon l'une des revendications précédentes, caractérisée en ce que le polymère des particules comprend de 62 à 100 % en poids, de (méth)acrylate d'alkyle en C1-C4, de 0 à 38 % en poids du macromonomère silicone (I) et de 0 à 20 % en poids de monomère acide à insaturation éthylénique, par rapport au poids total du polymère. 5. Dispersion selon l'une des revendications précédentes, caractérisée en ce que le polymère des particules est choisi parmi : les homopolymères d'acrylate de méthyle les copolymères acrylate de méthyle/macromonomère silicone (I) les homopolymères d'acrylate d'éthyle les copolymères acrylate d'éthyle/macromonomère silicone (I) les copolymères acrylate de méthyle/acrylate d'éthyle les copolymères acrylate de méthyle/acrylate d'éthyle/macromonomère silicone (I) les copolymères acrylate de méthyle/acrylate d'éthyle/acide acrylique les copolymères acrylate de méthyle/acrylate d'éthyle/acide acrylique/macromonomère silicone (I) les copolymères acrylate de méthyle/acrylate d'éthyle/anhydride maléique les copolymères acrylate de méthyle/acrylate d'éthyle/anhydride ma- léique/macromonomère silicone (I) les copolymères acrylate de méthyle/acide acrylique les copolymères acrylate de méthyle/acide acrylique/macromonomère silicone (I) les copolymères acrylate d'éthyle/acide acrylique les copolymères acrylate d'éthyle/acide acrylique/macromonomère silicone (I) les copolymères acrylate de méthyle/anhydride maléique les copolymères acrylate de méthyle/anhydride maléique/macromonomère silico- ne(I) les copolymères acrylate d'éthyle/anhydride maléique/macromonomère silicone (I) les copolymères acrylate d'éthyle/anhydride maléique ; et de préférence parmi : les copolymères acrylate de méthyle/acrylate les copolymères acrylate de méthyle/acrylate d'éthyle/macromonomère silicone (I) les copolymères acrylate de méthyle/acrylate d'éthyle/acide acrylique 6. Dispersion selon l'une des revendications précédentes, caractérisée en ce que le polymère des particules est présent en une teneur allant de 20 % à 60 % en poids, par rapport au poids total de la dispersion. 7. Dispersion selon l'une des revendications précédentes, caractérisée en ce que les particules de polymère ont une taille moyenne allant de 50 à 500 nm, notamment allant de 75 à 400 nm, et mieux allant de 100 à 250 nm. 8. Dispersion selon l'une des revendications précédentes, caractérisée en ce que l'agent stabilisant est un polymère comprenant de 50 à 100 % en poids, de préférence de 60 à 95 % en poids, d'acrylate d'alkyle en C8-C22 , de 0 à 50 % en poids, de préférence de 5 à 40 % en poids, de (méth)acrylate d'alkyle en C1-C4 et éventuellement le macronomère silicone (I). 9. Dispersion selon l'une des revendications précédentes, caractérisée en ce que l'agent stabilisant est un polymère statistique. 10. Dispersion selon l'une des revendications précédentes, caractérisée en ce que l'acrylate d'alkyle en C8-C22 comprend un groupe choisi parmi groupe 2-éthyle hexyle, isobornyle, lauryle, béhényle ou stéaryle ; de préférence est l'acrylate d'isobornyle ou l'acrylate de 2-éthylhexyle ; préférentiellement est l'acrylate d'isobornyle. 11. Dispersion selon l'une des revendications précédentes, caractérisée en ce que l'agent stabilisant est choisi parmi : les homopolymères d'acrylate de 2-éthyl hexyle les homopolymères d'acrylate d'isobornyle les copolymères d'acrylate d'isobornyle/acrylate de méthyle les copolymères d'acrylate 2-éthyl hexyle /acrylate de méthyle les copolymères d'acrylate d'isobornyle/acrylate de méthyle/acrylate d'éthyle les copolymères d'acrylate de 2-éthyl hexyle/acrylate de méthyle/acrylate d'éthyle les copolymères d'acrylate d'isobornyle/acrylate de méthyle/acrylate d'éthyle/ macromonomère silicone (I) les copolymères d'acrylate de 2-éthylhexyle/acrylate de méthyle/acrylate d'éthyle/ macromonomère silicone (I). 12. Dispersion selon l'une des revendications précédentes, caractérisée en ce que le macromonomère silicone (I) est présent dans le stabilisant en une teneur inférieure ou égale à 5,5 % en poids, notamment allant de 0,1 à 5,5 % en poids, par rapport au poids total de l'ensemble stabilisant + polymère des particules ; et le macromonomère silicone (I) n'est pas présent dans le polymère des particules. 13. Dispersion selon la revendication précédente, caractérisée en ce que l'ensemble stabilisant + polymère des particules présents dans la dispersion comprend de 5 à 50 % en poids d'acrylate d'alkyle en C8-C22 polymérisé, de 44,5 à 89,5 % en poids de (méth)acrylate d'alkyle en C1-C4 polymérisé et de 0,1 à 5,5 % en poids de macromonomère silicone (I), par rapport au poids total de l'ensemble stabilisant + polymère des particules ; Préférentiellement, l'ensemble stabilisant + polymère des particules présent dans la dispersion comprend de 6 à 30 % en poids d'acrylate d'alkyle en C8-C22 polymérisé et de 64,5 à 93,9 % en poids de (méth)acrylate d'alkyle en C1-C4 polymé- risé et de 0,1 à 5,5 % en poids de macromonomère silicone (I), par rapport au poids total de l'ensemble stabilisant + polymère des particules. 14. Dispersion selon l'une des revendications 1 à 11, caractérisée en ce que le macromonomère silicone (I) est présent dans le stabilisant en une teneur infé- rieure ou égale à 5,5 % en poids, notamment allant de 0,1 à 5,5 % en poids, par rapport au poids total de l'ensemble stabilisant + polymère des particules ; et il est présent dans le polymère des particules en une teneur inférieure ou égale à 28 % en poids, notamment allant de 0,1 à 28 % en poids, par rapport au poids total de l'ensemble stabilisant + polymère des particules. 15. Dispersion selon la revendication précédente, caractérisée en ce que l'ensemble stabilisant + polymère des particules présents dans la dispersion comprend de 5 à 50 % en poids d'acrylate d'alkyle en C8-C22 polymérisé, de 16,5 à 94,9 % en poids de (méth)acrylate d'alkyle en C1-C4 polymérisé et de 0,1 à 33,5 % en poids de macromonomère silicone (I) , par rapport au poids total de l'ensemble stabilisant + polymère des particules ; Préférentiellement, l'ensemble stabilisant + polymère des particules présent dans la dispersion comprend de 6 à 30 % en poids d'acrylate d'alkyle en C8-C22 polymérisé et de 36,5 à 93,9 % en poids de (méth)acrylate d'alkyle en C1-C4 polymé- risé et de 0,1 à 33,5 % en poids de macromonomère silicone (I), par rapport au poids total de l'ensemble stabilisant + polymère des particules. 16. Dispersion selon l'une des revendications 1 à 11, caractérisée en ce que le macromonomère silicone (I) est présent dans le polymère des particules en une teneur inférieure ou égale à 18 % en poids, notamment allant de 0,1 à 18 % en poids, par rapport au poids total de l'ensemble stabilisant + polymère des particules ; et il n'est pas présent dans le stabilisant. 17. Dispersion selon la revendication précédente, caractérisée en ce que l'ensemble stabilisant + polymère des particules présents dans la dispersion comprend de 5 à 50 % en poids d'acrylate d'alkyle en C8-C22 polymérisé, de 32 à 94,9 % en poids de (méth)acrylate d'alkyle en C1-C4 polymérisé et de 0,1 à 18% en poids de macromonomère siliconé (I), par rapport au poids total de l'ensemble stabilisant + polymère des particules ; Préférentiellement, l'ensemble stabilisant + polymère des particules présent dans la dispersion comprend de 6 à 30 % en poids d'acrylate d'alkyle en C8-C22 PoIY- mérisé et de 52 à 93,9 % en poids de (méth)acrylate d'alkyle en C1-C4 polyméri- sé et de 0,1 à 18 % en poids de macromonomère siliconé (I), par rapport au poids total de l'ensemble stabilisant + polymère des particules. 18. Dispersion selon l'une des revendications précédentes, caractérisée en ce que l'huile hydrocarbonée est choisie parmi les huiles hydrocarbonées, de préfé- rence apolaires, ayant de 8 à 16 atomes de carbone. 19. Dispersion selon l'une des revendications précédentes, caractérisée en ce que l'huile hydrocarbonée est l'isododécane. 20. Dispersion selon l'une des revendications précédentes, caractérisée en ce le polymère des particules est présent dans la dispersion en une teneur allant de 20 % à 60 % en poids, par rapport au poids total de la dispersion. 21. Composition comprenant, dans un milieu physiologiquement acceptable, une dispersion de polymère selon l'une des revendications précédentes. 22. Composition selon la revendication précédente, caractérisée en ce qu'elle comprend un additif cosmétique choisi parmi l'eau, les parfums, les conserva- teurs, les charges, les matières colorantes, les filtres UV, les huiles, les cires, les tensioactifs, les hydratants, les vitamines, les céram ides, les antioxydants, les agents anti radicaux libres, les polymères, les épaississants. 23. composition selon l'une des revendications 21 ou 22, caractérisée en ce qu'elle comprend une huile siliconée, notamment choisie parmi les huiles de sili- cones linéaires ou cycliques volatiles, ayant notamment de 2 à 10 atomes de silicium, de préférence de 2 à 7 atomes de silicium, ces silicones comportant éventuellement des groupes alkyle ou alkoxy ayant de 1 à 10 atomes de carbone, comme par exemple l'octaméthyl cyclotétrasiloxane, le décaméthyl cyclopentasiloxane, le dodécaméthyl cyclo- hexasiloxane, l'heptaméthyl hexyltrisiloxane, l'heptaméthyloctyl trisiloxane, l'hexaméthyl disiloxane, l'octaméthyl trisiloxane, le décaméthyl tétrasiloxane, le dodécaméthyl pentasiloxane ; les polydiméthylsiloxanes (PDMS) comportant des groupements alkyle ou alcoxy pendants et/ou en bouts de chaîne siliconée, groupements ayant chacun de 2 à 60 atomes de carbone, notamment les alkyl (02-060) dimethicones ; les alkyl(C2-C60) methicones ; les silicones phénylées comme les phényl triméthicones, les phényl diméthicones, les phényl triméthylsiloxy diphénylsiloxanes, les diphényl diméthicones, les triméthylsiloxyphenyl diméthicone, les diphényl méthyldiphényl trisiloxanes ;et leurs mélanges. 24. Composition selon la revendication précédente, caractérisée en ce que l'huile siliconée est présente en une teneur allant de 0,1 à 60 % en poids, par rapport au poids total de la composition, de préférence allant de 1 à 50 % en poids, et mieux allant de 1 à 40 % en poids. 25. Composition selon l'une des revendications 21 à 24, caractérisée en ce qu'elle est une comtion aérosol contenant un agent propulseur, notamment choisi parmi le diméthyléther, les hydrocarbures chlorés et/ou fluorés tels que le trichlorofluo- rométhane, le dichlorodifluorométhane, le chlorodifluorométhane, le 1,1,1,2- tétrafluoroéthane, le chloropentafluoroéthane, le 1-chloro-1,1-difluoroéthane, le 1,1-difluoroéthane, ou des hydrocarbures volatils, tels que notamment les alcanes en C3_5, comme le propane, l'isopropane, le n-butane, l'isobutane, le pentane, ou des gaz comprimés comme l'air, l'azote, le gaz carbonique, et leurs mélanges ; de préférence choisi parmi le diméthyléther, , le 1,1,1,2-tétrafluoroéthane, et les alcanes en C3_5 et en particulier le propane, le n-butane, l'isobutane et leurs mélanges ; préférentiellement l'isobutane. 26. Procédé cosmétique non thérapeutique de traitement des matières kératiniques, comprenant l'application sur les matières kératiniques d'une composition selon l'une des revendications 21 à 25, en particulier pour le soin ou le maquillage des matières kératiniques.25